(57)【要約】【課題】ガス抽気ダストから重金属元素類を分離し、非鉄製錬原料、肥料原料又はハロゲン原料として有効利用するガス抽気ダストの処理方法の提供。【解決手段】本発明の処理方法は、サスペンションプレヒーター付キルンでセメントを製造する際に発生するキルン窯尻から抽気したガスを冷却して得たセメントキルンダストに水を混合し、該混合液のｐＨを測定し、該ｐＨに従って酸又はアルカリからなるｐＨ調整剤を添加して前記混合液のｐＨを９〜１１に調整し、ついで該混合液に水溶性炭酸塩を添加した後、静置し、十分静置した後、該液を沈澱物と共に濾過することにより濾液と濾過残渣を得る。前記アルカリのｐＨ調整剤はＣａ（ＯＨ）２  であり、水溶性炭酸塩は、炭酸ナトリウム、炭酸カリウムなどである。【選択図】  なし【特許請求の範囲】
【請求項１】
サスペンションプレヒーター付キルンでセメントを製造する際に発生するキルン窯尻から抽気したガスを冷却することによって得られたセメントキルンダストに水を混合し、得られた混合液のｐＨを測定し、該ｐＨに従って酸又はアルカリからなるｐＨ調整剤を添加して前記混合液のｐＨを９〜１１に調整し、ついで該混合液に水溶性炭酸塩を添加した後、静置し、十分静置した後、得られた液を沈澱物と共に濾過することにより濾液と濾過残渣を得ることを特徴とするガス抽気ダストを処理する方法。
【請求項２】
前記アルカリのｐＨ調整剤がＣａ（ＯＨ）２  であることを特徴とする請求項１に記載のガス抽気ダストを処理する方法。
【請求項３】
前記混合液のｐＨ調整後にろ過工程を経ることなく水溶性炭酸塩の添加を行うことを特徴とする請求項１又は請求項２に記載のガス抽気ダストを処理する方法。
【請求項４】
混合液に水溶性炭酸塩を添加して重金属元素を分離することを特徴とする請求項１乃至請求項３のいずれかに記載のガス抽気ダストを処理する方法。
【請求項５】
濾液から肥料原料を取り出すことを特徴とする請求項１乃至請求項４のいずれかに記載のガス抽気ダストを処理する方法。
【請求項６】
濾液から臭素を取り出すことを特徴とする請求項１乃至請求項４のいずれかに記載のガス抽気ダストを処理する方法。
【請求項７】
濾過残渣から非鉄製錬原料を得ることを特徴とする請求項１乃至請求項４のいずれかに記載のガス抽気ダストを処理する方法。
【発明の詳細な説明】
【０００１】
【発明の属する技術分野】本発明は、ガス抽気ダストの処理方法及びその濾液からのハロゲン原料の製造方法に関し、更に詳しくは本発明は、セメント製造用サスペンションプレヒーター付キルンの窯尻から抽気したセメントキルンダストを処理し、かつ該濾液から有用な原料を製造方法に関する。
【０００２】
【従来の技術】セメント製造工場では、品質上好ましくない成分又は操業上に悪影響を与える成分等として知られているキルン系内の重金属、アルカリ、ハロゲン等の除去する工程は従来から行われており、このような工程から得られたガス抽気ダスト（即ち、キルン窯尻から抽気したガスを冷却することによって得られたセメントキルンダスト）は大量に排出されるため、その処理が問題となっていた。従来はこのようなガス抽気ダストは、セメント工場内で再利用するか又は最終処分場に埋め立て処分されていた。しかし、近年、ガス抽気ダストには、重金属を多く含み、特に有害な重金属、例えば鉛、カドミウム等を含むためその利用が制限されるようになった。一方、ガス抽気ダストから重金属元素を水洗処理で抜き出す技術もあり、この技術は、セメント製造装置において発生するキルン燃焼ガスの処理システムとして、キルン燃焼ガスのダストに第１ｐＨ調整剤（例えば、水）を添加し、前記ダスト中の第１障害物質、即ちＣｄの沈澱に最適なｐＨの１次スラリーとし、該１次スラリー中で沈澱した第１障害物質を除去し、該１次スラリーに第２ｐＨ調整剤、例えばキルン排ガスを添加し、第２障害物質の沈澱に最適なｐＨの第２スラリーにすることからなるキルンダストの処理システムが開示されている（例えば、特許文献１参照）。
【０００３】
またセメントダストから有害重金属成分を分離する際の、不溶化せしめられた有害重金属成分を含有するスラリーからの固形物の分離が容易とされたセメントダストの処理方法が開示されており、更に具体的には、セメントダストを常法によって水洗し、得られた液は、そのｐＨが、通常１２〜１３程度であり、この液にはアルカリ成分および塩素成分ならびに鉛成分などを高濃度で溶存しており、またカドミウムは不溶化して固形分として第１スラリーを形成している。この第１スラリーは液分を分離して第１濃縮物とされる。一方、液分には、酸性物質を添加してｐＨ７〜９程度の中性乃至弱アルカリ性調整される。更に沈澱促進剤を添加して重金属を不溶化し、第２スラリーとし、固形分を分離して第２濃縮物とし、第２スラリーから得られた液分は、排水として放流される。更に第１濃縮物と第２濃縮物とを混合し、混合濃縮物とする。この混合濃縮物から固形物を得、セメントの主原料と混合して再利用することが開示されている（例えば、特許文献２参照）。
【０００４】
【特許文献１】
特許第２７６４５０８号（特開平６−１５７０８９号公報、段落００１０参照）
【特許文献２】
特開２０００−３４１４２（段落００１０、段落００１９参照）
【０００５】
【発明が解決しようとする課題】しかしながら、前述に開示されたセメントダストの処理技術において、前者の特許第２７６４５０８号のキルンダストの処理システムでは、キルン排ガスを添加する点で、装置が大がかりとなり設備コストがかかるという問題があり、また後者の特開２０００−３４１４２に開示されたセメントダストの処理方法にあっては、通常の固液分離手段のみを用いる点で好ましいとはいえ、処理工程が複雑であり、したがって処理コストがかかり実用化が困難であるという問題がある。このような中で、ガス抽気ダストには、有用な成分であるカリの他に臭素が相当量存在することが確認されており、これらの成分の分離はリサイクル環境においても有効であることがわかった。したがって、カリや臭素を効率よく分離する技術が望まれていた。更にカリや臭素を含むガス抽気ダストから鉛やカドミウム等の重金属を分離する技術もまた要望されていた。
【０００６】
そこで、本発明者等は、セメントキルン排ガスから抜き出したガス抽気ダストから重金属元素類を分離し、非鉄製錬原料、肥料原料又はハロゲン原料、特に臭素原料として再利用できるような処理を課題として種々検討したところ、ガス抽気ダストを水と混合した後、該混合液のｐＨ如何によりｐＨ調整すると共に、水溶性炭酸塩を添加する処理システムにより重金属元素類を殆ど残留させることなく分離することができ、即ち分離工程が１回ですむシステムを開示するに至り、かつ得られた濾液は、肥料やハロゲンの原料（特に臭素）とすることができ、また濾過残渣は非鉄製錬原料とすることができ、ガス抽気ダストの有効利用乃至再利用が計られることを見出し、ここに本発明をなすに至った。したがって、本発明が解決しようとする課題は、単純なシステムで抜き出したガス抽気ダストから重金属元素類を分離し、非鉄製錬原料、肥料原料又はハロゲン原料、特に臭素原料として有効利用乃至再利用することができるガス抽気ダストの処理方法を提供することにある。
【０００７】
【課題を解決するための手段】本発明の上記課題は、以下の各発明によって達成される。
【０００８】
（１）サスペンションプレヒーター付キルンでセメントを製造する際に発生するキルン窯尻から抽気したガスを冷却することによって得られたセメントキルンダストに水を混合し、得られた混合液のｐＨを測定し、該ｐＨに従って酸又はアルカリからなるｐＨ調整剤を添加して前記混合液のｐＨを９〜１１に調整し、ついで該混合液に水溶性炭酸塩を添加した後、静置し、十分静置した後、得られた液を沈澱物と共に濾過することにより濾液と濾過残渣を得ることを特徴とするガス抽気ダストを処理する方法。
（２）前記アルカリのｐＨ調整剤がＣａ（ＯＨ）２  であることを特徴とする前記第１項に記載のガス抽気ダストを処理する方法。
（３）前記混合液のｐＨ調整後にろ過工程を経ることなく水溶性炭酸塩の添加を行うことを特徴とする前記第１項又は第２項に記載のガス抽気ダストを処理する方法。
（４）混合液に水溶性炭酸塩を添加して重金属元素を分離することを特徴とする前記第１項乃至第３項のいずれかに記載のガス抽気ダストを処理する方法。
（５）濾液から肥料原料を取り出すことを特徴とする前記第１項乃至第４項のいずれかに記載のガス抽気ダストを処理する方法。
（６）濾液から臭素を取り出すことを特徴とする前記第１項乃至第４項のいずれかに記載のガス抽気ダストを処理する方法。
（７）濾過残渣から非鉄製錬原料を得ることを特徴とする前記第１項乃至第４項のいずれかに記載のガス抽気ダストを処理する方法。
【０００９】
本発明のガス抽気ダストを処理する方法は、サスペンションプレヒーター付キルンでセメントを製造する際に発生するキルン窯尻から抽気したガスを冷却することによって得られたセメントキルンダストに水を混合し、得られた混合液のｐＨを測定し、該ｐＨに従って酸又はアルカリからなるｐＨ調整剤を添加して前記混合液のｐＨを９〜１１に調整し、ついで該混合液に水溶性炭酸塩を添加した後、静置し、十分静置した後、得られた液を沈澱物と共に濾過することにより濾液と濾過残渣を得ることを特徴とするもので、このような処理方法によりガス抽気ダストから効率的に重金属元素類を分離し、非鉄製錬原料、肥料原料又はハロゲン原料として有効利用乃至再利用することができる。更にガス抽気ダストの有効利用が進ことにより、セメントの品質安定およびキルンの安定操業がし易くなる。更にまたガス抽気ダストを廃棄処分することなく資源として有効利用することができる。
【００１０】
本発明の第２項のガス抽気ダストを処理する方法は、前記第１項の発明において、前記アルカリのｐＨ調整剤がＣａ（ＯＨ）２  であることを特徴とするもので、これにより重金属であるＣｄの沈澱が良好に行われ、その結果、廃液中には、Ｃｄはほとんど溶解していないので、安全に排水することができる。本発明の第３項のガス抽気ダストを処理する方法は、前記第１項又は第２項の発明において、前記混合液のｐＨ調整後にろ過工程を経ることなく水溶性炭酸塩の添加を行うことを特徴とするもので、これにより工程を軽減することができ経済効率を上げることができる。即ち、リサイクルにより有用な原料を少ない工程数で製造でき、経済効率を上げることができる。本発明の第４項のガス抽気ダストを処理する方法は、前記第１項乃至第３項のいずれかに記載の発明において、混合液に水溶性炭酸塩を添加して重金属元素を分離することにより、重金属を極めて効率よく分離できるという優れた効果を奏するものである。また本発明の第５項のガス抽気ダストを処理する方法は、前記第１項乃至第３項のいずれかに記載の発明において、濾液から肥料原料を取り出すことにより、副産物として安価なカリ肥料が得られ、したがって、ガス抽気ダストの有効利用が計られる。本発明の第６項のガス抽気ダストを処理する方法は、前記第１項乃至第３項のいずれかに記載の発明において、濾液から副産物として安価に臭素が得られ、したがって、抽気ダストの有効利用が計られる。更に本発明の第７項のガス抽気ダストを処理する方法は、前記第１項乃至第３項のいずれかに記載の発明において、濾過残渣から非鉄製錬原料を得ることにより、副産物として安価に非鉄製錬物質が得られ、したがって、ガス抽気ダストの有効利用が計られる。
【００１１】
【発明の実施の形態】以下に、本発明の実施の形態を更に詳しく説明するが、本発明は、これらに限定されるものではない。
【００１２】
本発明のガス抽気ダストを処理する方法は、サスペンションプレヒーター付キルンでセメントを製造する際に発生するガス抽気ダストに水を混合し、得られた混合液のｐＨを測定し、該ｐＨに従って酸又はアルカリからなるｐＨ調整剤を添加して前記混合液のｐＨを９〜１１に調整すると共に、更に該混合液に水溶性炭酸塩を添加した後、静置し、十分静置した後、得られた液を沈澱物と共に濾過することにより濾液と濾過残渣を得ることを特徴とする。本発明に用いられるガス抽気ダストは、セメントキルンの窯尻の５００〜１２００℃程度の高温ガス雰囲気部からガスを抜き出し、冷却して採取されたダスト、いわゆるガス抽気ダストであり、したがってこのガス抽気ダストは粉体である。この粉体は、サンプリングした原料によって変わるが、セメント原料ダストが多いときにアルカリ性を呈し、セメント原料ダストが少ないときに酸性を呈すると考えられる。この粉体には、セメント原料の主成分の一部であるＣａＯ、ＳｉＯ２  、Ａｌ２  Ｏ３  、Ｆｅ２  Ｏ３  等と共に、重金属元素類、ハロゲン化物、アルカリ成分、硫酸塩等が含まれている。このガス抽気ダストからなる粉体に所定量の水を加え、攪拌混合する。この混合液のｐＨは、通常２〜１１の範囲にある。即ちこの混合液が、酸性の場合には、ｐＨ調整剤としてアルカリを加えて混合液のｐＨを９〜１１に調整する。またこの混合液がアルカリ性であるときは、ｐＨ調整剤として酸を加えて混合液のｐＨを９〜１１に調整する。この操作によってｐＨ９〜１１の混合液中の重金属元素類の大部分は水酸化物として沈澱する。しかしこの液にはなおかつ微量（数百から数千ｐｐｍ）の重金属元素類が含まれている。したがって、この微量の重金属元素類を沈澱させるために、所定量の水溶性炭酸塩を添加する。水溶性炭酸塩としては炭酸ナトリウム、炭酸カリウムが好ましいが、これに限定されない。また水溶性炭酸塩の添加量は、ガス抽気ダストに含まれる重金属等の成分にもよるが、ガス抽気ダストに対して、０．０１〜０．０００１重量部／重量部である。
【００１３】
この水溶性炭酸塩は粉末であるため、極めて取扱い易いという特徴を有している。本発明では、前記の微量の重金属元素類を含む液に水溶性炭酸塩を添加して重金属元素類を重金属の炭酸塩として沈澱させる。一般に重金属元素類の炭酸塩は溶解度が低いので、容易に沈澱する。このように重金属元素類を炭酸塩として沈澱させた後、濾過を容易にするために静置する。この静置時間は、長い方がよく、２時間以上であり、好ましくは５〜１０時間であるが、特にこれに限定されない。十分な静置後、濾過して濾液と濾過残渣とに分離する。この濾液には、上記の処理により重金属元素類は取り除かれるが、溶存成分としてアルカリ分、硫酸塩、ハロゲン類が多量に含まれているので、濾液のアルカリ分中のカリウムは肥料の原料またハロゲン類は、ハロゲンの原料として利用し得るものである。また濾過残渣には、主に重金属元素類が含まれているので、非鉄製錬の原料として利用が可能である。
【００１４】
本発明において、ガス抽気ダスト：水の比は、１：２〜１：１００であり、好ましくは１：５〜１：２０である。この混合液を十分攪拌混合した後、この混合液のｐＨを測定する。ついで、得られたｐＨに対して重金属元素類の溶解度を下げるためにｐＨ調整をする。ｐＨ調整には酸又はアルカリ溶液が好ましく、酸としては、工業用の塩酸、硫酸、硝酸等の通常用いられるものでよい。またアルカリとしては水酸化ナトリウム、水酸化カリウム、水酸化カルシウム等の工業薬品でよい。これらのｐＨ調整剤のうち、Ｃｄの沈澱に良好に作用するものとして、特に水酸化カルシウム（Ｃａ（ＯＨ）２  ）が好ましい。時間と共にｐＨは変動するが、最終ｐＨを９〜１１の範囲になるように調整することが好ましい。このようにｐＨ調整により重金属元素類が沈澱するが、なおｐｐｍ単位の重金属元素類が溶存しているので、この液に更に水溶性炭酸塩を添加することにより重金属元素類を炭酸塩として沈澱させる。この炭酸塩は、非常に微細な状態で沈澱しているので、水溶性炭酸塩の添加後、沈澱物の粒子を成長させて濾過処理を良好に行うために静置する。静置時間は前述のごとく長時間がよい。十分静置した後、濾過する。濾過装置としては、通常用いられるフィルタープレス等の脱水処理で十分である。このようにすることによりガス抽気ダストから不溶解成分である重金属元素類を、微量に溶存している重金属元素類と共に濾過残渣として容易に分離することができる。
【００１５】
本発明の第３項のガス抽気ダストを処理する方法は、前記第１項又は第２項の発明において、前記混合液のｐＨ調整後にろ過工程なしで水溶性炭酸塩の添加を行うことを特徴とする。この方法は、前記第１項又は第２項の発明において、ガス抽気ダストに水を混合し、得られた混合液のｐＨを測定してｐＨ値を測り、得られたｐＨ値に対応する酸又はアルカリを添加してｐＨを調整し、その後水溶性炭酸塩を添加する。その結果重金属元素類は沈澱となって得られる。得られた沈澱物は、前記の第１項又は第２項に記載した処理と同様にして、沈澱物を含む液を静置する。十分静置した後、得られた液を沈澱物と共に濾過することにより濾液と濾過残渣を得る。この濾液には、上記の処理により重金属元素類は取り除かれるが、溶存成分としてアルカリ分、硫酸塩、ハロゲン類が多量に含まれているので、濾液のアルカリ分中のカリウムは肥料の原料またハロゲン類は、ハロゲンの原料として利用し得るものである。また濾過残渣には、主に重金属元素類が含まれているので、非鉄製錬の原料として利用が可能である。本発明の第２項のガス抽気ダストを処理する方法により、リサイクルにより有用な原料を少ない工程数で製造でき、経済効率を上げることができる。
【００１６】
本発明の第４項のガス抽気ダストを処理する方法は、前記第１項乃至第３項のいずれかに記載の発明において、混合液に水溶性炭酸塩を添加して重金属元素を分離する。ここで、水溶性炭酸塩は、前述の如き第１項又は第２項に記載のガス抽気ダストを処理する方法に用いる時に使用される水溶性炭酸塩である。この処理方法により、重金属を極めて効率よく分離できるという優れた効果を奏するものである。また本発明の第５項のガス抽気ダストを処理する方法は、前記第１項乃至第４項のいずれかに記載の発明において、濾液から肥料原料を取り出すことにより、副産物として安価なカリ肥料が得られ、したがって、ガス抽気ダストの有効利用が計られる。この肥料原料の取り出し方としては、ろ液を濃縮乾燥するこにより得られ、主としてカリ肥料として使用される。しかしながら、ろ液に含まれる成分によってはカリ肥料に限定されることなく、窒素、りん系肥料を得ることもできる。
【００１７】
本発明の第６項のガス抽気ダストを処理する方法は、前記第１項乃至第４項のいずれかに記載の発明において、濾液からカリ臭素原料を取り出すことにより、副産物として安価に臭素が得られ、したがって、ガス抽気ダストの有効利用が計られる。このろ液から臭素を取り出す方法は、具体的には、ろ液に塩素ガスを吹き込み、遊離した臭素ガスを捕集する方法、ろ液に塩素酸塩（例えば、塩素酸カリウム等）を添加し、発生した臭素を捕集する方法、あるいはろ液を電解酸化して臭素を遊離させ抽出する方法等がある。更に本発明の第７項のガス抽気ダストを処理する方法は、前記第１項乃至第４項のいずれかに記載の発明において、濾過残渣から非鉄製錬原料を得ることにより、副産物として安価に非鉄製錬物質が得られ、したがって、ガス抽気ダストの有効利用が計られる。この非鉄製錬原料からは周知の方法で非鉄製錬物質を得ることができる。
【００１８】
【実施例】以下に、本発明の実施例を挙げて更に詳しく説明するが、本発明はこれらの例によって限定されるものではない。
【００１９】
〔実施例１〕サスペンションプレヒーター付キルンでセメントを製造する際に発生するガス抽気ダストに含まれる主成分は、表１に示される如くであり、また重金属成分は、表２に示される如くである。まず、ガス抽気ダストと水を１：１０の割合で混合攪拌する。得られた混合液のｐＨを測定し、ｐＨ＝５．３で酸性であった。この混合液にアルカリとして水酸化カルシウムを添加して該混合液のｐＨを１０に調整した。ついで該混合液に水溶性炭酸塩としてＮａ２  ＣＯ３  を添加した（ダスト比約１．０％）。その後、静置し、５時間後に、濾過操作により得られた液と沈澱物とを共に濾過することにより濾液と濾過残渣（５％）を得た。ろ液中に溶解している重金属成分を表３に示す。またろ液を蒸発処理したものの成分割合を表４に示す。更にろ過残渣の重金属成分を表５に示す。
【００２０】
【表１】
2004269330.tif 000002
【００２１】
【表２】
2004269330.tif 000003
【００２２】
【表３】
2004269330.tif 000004
【００２３】
【表４】
2004269330.tif 000005
【００２４】
【表５】
2004269330.tif 000006
【００２５】
表１及び表２に示されるガス抽気ダストの成分から得られる重金属成分は、この重金属成分を含む非鉄製錬原料からＰｂ，Ｚｎ，Ｃｕ等のような有用な金属を採取することができ、また表４から明らかなように、ハロゲン成分として有用な臭素を採取することができる。
【００２６】
〔実施例２〕サスペンションプレヒーター付キルンでセメントを製造する際に発生するガス抽気ダストを用意する。ガス抽気ダストと水を１：１０の割合で混合攪拌する。得られた混合液のｐＨを測定し、ｐＨ＝５．３で酸性であった。この混合液に該混合液のｐＨが１０になるような量の水酸化カルシウムを添加し、その後、ろ過工程を行うことなく直接、Ｎａ２  ＣＯ３  を添加し、混合攪拌した（ダスト比約１．０％）。その後、静置し、５時間後に、濾過操作により得られた液と沈澱物とを共に濾過することにより濾液と濾過残渣（５％）を得た。ろ液に塩素ガスを吹き込んで臭素を採取した。またろ過残渣から重金属を常法により取り出し、Ｐｂ，Ｚｎ，Ｃｕ，Ｃｄを得た。
【００２７】
〔実施例３〕サスペンションプレヒーター付キルンでセメントを製造する際に発生するガス抽気ダストを用意し、該ガス抽気ダストと水とを１：１０の割合で混合攪拌する。得られた混合液のｐＨを測定し、ｐＨ＝５．３で酸性であった。この混合液にアルカリとして水酸化カルシウムを添加して該混合液のｐＨを１０に調整した。ついで該混合液に水溶性炭酸塩としてＮａ２  ＣＯ３  を添加した（ダスト比約１．０％）。その後、静置し、５時間後に、濾過操作により得られた液と沈澱物とを共に濾過することにより濾液と濾過残渣（５％）を得た。このうち、ろ液を１００℃の温度で乾燥し、固形物を得た。この固形物は、カリ肥料として有用であった。
【００２８】
〔実施例４〕サスペンションプレヒーター付キルンでセメントを製造する際に発生するガス抽気ダストを用意し、該ガス抽気ダストと水を１：１０の割合で混合攪拌する。得られた混合液のｐＨを測定し、ｐＨ＝１２．０でアルカリ性であった。この混合液に酸として塩酸を添加して該混合液のｐＨを１０に調整した。ついで該混合液に水溶性炭酸塩としてＮａ２  ＣＯ３  を添加した（ダスト比約１．０％）。その後、静置し、５時間後に、濾過操作により得られた液と沈澱物とを共に濾過することにより濾液と濾過残渣（５％）を得た。このうち、ろ液を１００℃の温度で乾燥し、固形物を得た。この固形物は、カリ肥料として有用であった。
【００２９】
〔実施例５〕サスペンションプレヒーター付キルンでセメントを製造する際に発生するガス抽気ダストを用意し、該ガス抽気ダストと水を１：１０の割合で混合攪拌する。得られた混合液のｐＨを測定し、ｐＨ＝５．３で酸性であった。この混合液にアルカリとして水酸化カルシウムを添加して該混合液のｐＨを１０に調整した。ついで該混合液に水溶性炭酸塩としてＮａ２  ＣＯ３  を添加した（ダスト比約１．０％）。その後、静置し、５時間後に、濾過操作により得られた液と沈澱物とを共に濾過することにより濾液と濾過残渣（５％）を得た。このうち、ろ液に塩素ガスを吹き込んで臭素ガスを発生させ、それを採取した。この臭素を工業原料として使用した。
【００３０】
〔実施例６〕サスペンションプレヒーター付キルンでセメントを製造する際に発生するガス抽気ダストを用意し、該ガス抽気ダストと水を１０ｇ：１００ｇの割合で混合攪拌する。得られた混合液に、ｐＨ調整剤として、Ｃａ（ＯＨ）２  又はＫＯＨをそれぞれ添加し、得られたそれぞれの混合液のｐＨを測定したところ、いずれもｐＨ＝１０であった。ついで該混合液に水溶性炭酸塩としてＮａ２  ＣＯ３  を０．０５ｇ添加した。その後、静置し、５時間後に、濾過操作により得られた液と沈澱物とを共に濾過することにより濾液と濾過残渣を得た。濾液を分析したところ、表６に示されるように、ろ液中のＣｄ分は、Ｃａ（ＯＨ）２  を用いた場合には、１ｐｐｍであり、またＫＯＨを用いた場合には、１２ｐｐｍであった。
【００３１】
【表６】
2004269330.tif 000007
【００３２】
【発明の効果】本発明のガス抽気ダストを処理する方法は、サスペンションプレヒーター付キルンでセメントを製造する際に発生するキルン窯尻から抽気したガスを冷却することによって得られたセメントキルンダストに水を混合し、得られた混合液のｐＨを測定し、該ｐＨに従って酸又はアルカリからなるｐＨ調整剤を添加して前記混合液のｐＨを９〜１１に調整し、ついで該混合液に水溶性炭酸塩を添加した後、静置し、十分静置した後、得られた液を沈澱物と共に濾過することにより濾液と濾過残渣を得ることを特徴とするもので、このような処理方法によりガス抽気ダストから効率的に重金属元素類を分離し、非鉄製錬原料、肥料原料又はハロゲン原料として有効利用乃至再利用することができる。更にガス抽気ダストの有効利用が進ことにより、セメントの品質安定およびキルンの安定操業がし易くなる。更にまたガス抽気ダストを廃棄処分することなく資源として有効利用することができる。
【００３３】
本発明の第２項のガス抽気ダストを処理する方法は、前記第１項の発明において、前記アルカリのｐＨ調整剤がＣａ（ＯＨ）２  であることを特徴とするもので、これにより重金属であるＣｄの沈澱が良好に行われ、その結果、廃液中には、Ｃｄはほとんど溶解していないので、安全に排水することができる。本発明の第３項のガス抽気ダストを処理する方法は、前記第１項又は第２項の発明において、前記混合液のｐＨ調整後にろ過工程を経ることなく水溶性炭酸塩の添加を行うことを特徴とするもので、これにより工程を軽減することができ経済効率を上げることができる。即ち、リサイクルにより有用な原料を少ない工程数で製造でき、経済効率を上げることができる。本発明の第４項のガス抽気ダストを処理する方法は、前記第１項乃至第３項のいずれかに記載の発明において、混合液に水溶性炭酸塩を添加して重金属元素を分離することにより、重金属を極めて効率よく分離できるという優れた効果を奏するものである。また本発明の第５項のガス抽気ダストを処理する方法は、前記第１項乃至第４項のいずれかに記載の発明において、濾液から肥料原料を取り出すことにより、副産物として安価なカリ肥料が得られ、したがって、ガス抽気ダストの有効利用が計られる。本発明の第６項のガス抽気ダストを処理する方法は、前記第１項乃至第４項のいずれかに記載の発明において、濾液からカリ臭素原料を取り出すことにより、副産物として安価に臭素が得られ、したがって、抽気ダストの有効利用が計られる。更に本発明の第７項のガス抽気ダストを処理する方法は、前記第１項乃至第４項のいずれかに記載の発明において、濾過残渣から非鉄製錬原料を得ることにより、副産物として安価に非鉄製錬物質が得られ、したがって、ガス抽気ダストの有効利用が計られる。